Composition constituée de ou comprenant un complexe de baryum A, un complexe de strontium B et un complexe de niobium C, dans laquelle : Le complexe de baryum A est choisi parmi le 2-éthylhexanoate de baryum et l’isovalérate de baryum ; Le complexe de strontium B est choisi parmi le 2-éthylhexanoate de strontium et le 2-(2-méthoxyéthoxy)acétate de strontium ; Le complexe de niobium C est choisi parmi le 2-éthylhexanoate de niobium et le glycolate de strontium ; les quantités molaires de baryum n A , de strontium n B et de niobium n C étant telles que : n A + n B = n C ; n A / (n A +n B ) est compris de 0,7 à 0,9. Composition selon la revendication 1, laquelle est une solution, en particulier une solution alcoolique. Composition selon la revendication 1 ou 2, dans laquelle le baryum, le strontium et le niobium sont présents dans ladite composition à hauteur de 5 à 15 % quant à leur masse totale par rapport à la masse totale de composition. Utilisation d’une composition selon l’une quelconque des revendications 1 à 3 pour la préparation d’un produit constitué de ou comprenant un oxyde mixte de formule (I) suivante : Sr 1-x Ba x NbO 3 (I), avec x étant compris de 0,7 à 0,9. Produit constitué de ou comprenant : un oxyde mixte de formule (I) suivante : Sr 1-x Ba x NbO 3 (I), avec x étant compris de 0,7 à 0,9 ; et de l’acide 2-éthylhexanoïque, éventuellement sous la forme d’un sel ou d’un complexe ; ou de l’acide 2-(2-méthoxyéthoxy)acétique, éventuellement sous la forme d’un sel ou d’un complexe, de l’acide hydroxyacétique, éventuellement sous la forme d’un sel ou d’un complexe, et de l’acide 2-éthylhexanoïque, éventuellement sous la forme d’un sel ou d’un complexe, ou de l’acide isovalérique, éventuellement sous la forme d’un sel ou d’un complexe. Produit selon la revendication 5, lequel est sous la forme d’une couche, en particulier d’une épaisseur comprise de 100 à 1000nm, notamment d’environ 300 nm. Produit selon l’une quelconque des revendications 5 à 6, lequel est au moins en partie cristallin, ledit produit ayant en particulier une phase pérovskite. Produit selon l’une quelconque des revendications 5 à 7, lequel est au contact d’un substrat, en particulier choisi parmi verre, polyimide, silice, silicium, silicium recouvert de silice, et/ou acier. Procédé de préparation d’un produit constitué de ou comprenant un oxyde mixte de formule (I) suivante : Sr 1-x Ba x NbO 3 (I), avec x étant compris de 0,7 à 0,9, comprenant : une étape de formation d’un film d’une composition telle que définie dans l’une quelconque des revendications 1 à 3 sur un substrat ; une étape de recuit du film obtenu à l’issue de l’étape (i) pour obtenir ledit produit. Procédé selon la revendication 9, dans lequel l’étape (ii) de recuit est effectué à une température comprise d’environ 500 à environ 700°C, notamment d’environ 500 à environ 600°C, par exemple à environ 500°C. Procédé selon l’une quelconque des revendications 9 à 10, dans lequel les étapes (i) et (ii) sont répétées, en particulier de 1 à 9 fois. Utilisation d’un produit selon l’une quelconque des revendications 5 à 8, pour la détection, les mémoires ferroélectriques, la réalisation de dispositifs accordables aux micro-ondes, et la récupération d'énergie.